(57)【要約】【課題】高い容量密度と優れたサイクル特性を有した上で、初回充放電効率に優れた蓄電デバイス用負極活物質を提供する。【解決手段】本発明の蓄電デバイス用負極活物質は、酸化物換算のモル％で、ＳｎＯ  ２５〜７５％、Ｐ２Ｏ５＋ＳｉＯ２  ５〜５５％、Ｌｉ２Ｏ＋Ｎａ２Ｏ  ４〜４０％、Ｂ２Ｏ３  ０〜６％を含有することを特徴とする。【選択図】なし【特許請求の範囲】
【請求項１】
酸化物換算のモル％で、ＳｎＯ  ２５〜７５％、Ｐ２Ｏ５＋ＳｉＯ２  ５〜５５％、Ｌｉ２Ｏ＋Ｎａ２Ｏ  ４〜４０％、Ｂ２Ｏ３  ０〜６％を含有することを特徴とする蓄電デバイス用負極活物質。
【請求項２】
非晶質相を含有することを特徴とする請求項１に記載の蓄電デバイス用負極活物質。
【請求項３】
請求項１または２に記載の蓄電デバイス用負極活物質を含むことを特徴とする蓄電デバイス用負極。
【発明の詳細な説明】
【技術分野】
【０００１】
本発明は、携帯型電子機器、電気自動車、電気工具、バックアップ用非常電源等に用いられる蓄電デバイス用負極活物質に関する。
【背景技術】
【０００２】
近年、携帯用パソコンや携帯電話の普及に伴い、リチウムイオン二次電池等の蓄電デバイスの高容量化と小サイズ化に対する要望が高まっている。蓄電デバイスの高容量化が進めば、電池の小サイズ化も容易となるため、蓄電デバイスの高容量化へ向けての開発が急務となっている。
【０００３】
蓄電デバイス用負極活物質には、一般に黒鉛質炭素材料などの炭素材料が用いられている。しかしながら、黒鉛質炭素材料は、理論容量が約３７２ｍＡｈ／ｇであるため、電池の高容量化が困難であるという問題がある。
【０００４】
ＬｉイオンやＮａイオンを吸蔵および放出することが可能であり、炭素材料からなる負極活物質を上回る高容量密度を有する負極活物質として、Ｓｎを含有する負極活物質が提案されている（例えば、非特許文献１参照）。しかしながら、Ｓｎを含有する負極活物質は、充放電時におけるＬｉイオンやＮａイオンの吸蔵および放出反応に起因する体積変化が著しく大きいため、繰り返し充放電した際に負極活物質が構造劣化して亀裂が生じやすくなる。亀裂が進行すると、場合によっては負極活物質中に空洞が形成され、微粉化してしまうこともある。負極活物質に亀裂が生じると、電子伝導パスが分断されるため、繰り返し充放電した後の放電容量（サイクル特性）が低下する問題がある。
【０００５】
そこで、炭素材料からなる負極活物質を上回る高容量密度を有し、かつサイクル特性に優れた負極活物質として、ＳｎとＰを含有する酸化物材料が提案されている（例えば、特許文献１参照）。
【０００６】
この負極活物質において、Ｓｎ成分はＬｉイオンやＮａイオンを吸蔵および放出するサイトとなる。また、Ｐを含有する成分は酸化物マトリックス成分となり、ＰとＯからなるネットワークが前記Ｓｎ成分を取り囲むことにより、前記Ｓｎ成分がＬｉイオンやＮａイオンを吸蔵および放出する際に生じる体積変化を緩和して、充放電サイクル特性を向上させる作用がある。
【先行技術文献】
【特許文献】
【０００７】
【特許文献１】特開２０１１−１８７４３４号公報
【非特許文献】
【０００８】
【非特許文献１】Ｍ．Ｗｉｎｔｅｒ，  Ｊ．Ｏ．Ｂｅｓｅｎｈａｒｄ，  Ｅｌｅｃｔｒｏｃｈｉｍｉｃａ  Ａｃｔａ，  ４５（１９９９），  ｐ．３１
【発明の概要】
【発明が解決しようとする課題】
【０００９】
このＳｎとＰを含有する酸化物材料からなる負極活物質は、初回充電時に、Ｓｎイオンが金属Ｓｎに還元された後、その金属ＳｎにＬｉイオンやＮａイオンが吸蔵される。それと同時に、Ｐを含む酸化物の周囲にＬｉイオンやＮａイオンが配位することにより、Ｐを含む酸化物マトリックスの構造が安定化する。この配位されたＬｉイオンやＮａイオンは、その後の放電時には放出されず、電解質を通って正極活物質へ移動できなくなる。その結果、初回充放電効率（初回の充電容量に対する放電容量の比率）が低下するという問題がある。
【００１０】
本発明は、上記従来技術の現状に鑑みてなされたものであり、高い容量密度と優れたサイクル特性を有した上で、初回充放電効率に優れた蓄電デバイス用負極活物質を提供することを目的とする。
【課題を解決するための手段】
【００１１】
本発明の蓄電デバイス用負極活物質は、酸化物換算のモル％で、ＳｎＯ  ２５〜７５％、Ｐ２Ｏ５＋ＳｉＯ２  ５〜５５％、Ｌｉ２Ｏ＋Ｎａ２Ｏ  ４〜４０％、Ｂ２Ｏ３  ０〜６％を含有することを特徴とする。
【００１２】
また、本発明の蓄電デバイス用負極活物質は、非晶質相を含有することが好ましい。
【００１３】
本発明の蓄電デバイス用負極は、前記蓄電デバイス用負極活物質を含むことを特徴とする。
【発明の効果】
【００１４】
本発明によれば、高い容量密度と優れたサイクル特性を有した上で、初回充放電効率に優れた蓄電デバイス用負極活物質を提供することが可能となる。
【発明を実施するための形態】
【００１５】
本発明の蓄電デバイス用負極活物質は、酸化物換算のモル％で、ＳｎＯ  ２５〜７５％、Ｐ２Ｏ５＋ＳｉＯ２  ５〜５５％、Ｌｉ２Ｏ＋Ｎａ２Ｏ  ４〜４０％、Ｂ２Ｏ３  ０〜６％を含有することを特徴とする。各成分をこのように限定した理由を以下に説明する。なお、以下の成分の含有量の説明において、％表示は、特に断りのない限り、モル％を指す。
【００１６】
ＳｎＯはＬｉイオンやＮａイオンを吸蔵および放出するサイトとなる活物質成分であり、その含有量は２５〜７５％である。ＳｎＯの含有量は２７〜７２％であることが好ましく、３０〜７０％であることがより好ましく、３２〜６８％であることがさらに好ましく、３４〜６７％であることがなお好ましく、３５〜６５％であることが特に好ましい。ＳｎＯの含有量が少なすぎると、負極活物質の単位質量当たりの放電容量が小さくなる。一方、ＳｎＯの含有量が多すぎると、酸化物マトリックス成分が相対的に少なくなるため、充放電時のＬｉイオンやＮａイオンの吸蔵および放出に伴う体積変化を緩和できずに、サイクル特性が低下する傾向がある。なお本発明において、ＳｎＯの含有量は、ＳｎＯ以外の酸化スズ成分（ＳｎＯ２等）もＳｎＯに換算して合算したものを指す。
【００１７】
Ｐ２Ｏ５とＳｉＯ２はいずれも酸化物マトリックス成分であり、充放電時のＬｉイオンやＮａイオンの吸蔵および放出に伴うＳｎ成分の体積変化を緩和し、サイクル特性を向上させる作用があり、それらの含有量の合計は５〜５５％である。Ｐ２Ｏ５とＳｉＯ２の含有量の合計は７〜５２％であることが好ましく、１０〜５０％であることがより好ましく、１２〜４７％であることがさらに好ましく、１５〜４５％であることがなお好ましく、１７〜４０％であることが特に好ましい。Ｐ２Ｏ５とＳｉＯ２の含有量の合計が少なすぎると、充放電時のＬｉイオンやＮａイオンの吸蔵および放出に伴うＳｎ成分の体積変化を緩和できず構造劣化を起こすため、サイクル特性が低下しやすくなる。一方、Ｐ２Ｏ５とＳｉＯ２の含有量の合計が多すぎると、Ｓｎ成分が相対的に少なくなるため、負極活物質の単位質量当たりの放電容量が小さくなる。
【００１８】
Ｐ２Ｏ５は酸化物マトリックスのＬｉイオンおよびＮａイオン伝導性を向上させる成分である。Ｐ２Ｏ５の含有量は４５％以下であることが好ましく、４２％以下であることがより好ましく、４０％以下であることがさらに好ましく、３８％以下であることがなお好ましく、３５％であることがより一層好ましく、３２％であることが特に好ましい。なお、下限については特に制限されないが、５％以上であることが好ましく、７％以上であることがより好ましく、１０％以上であることがさらに好ましく、１２％以上であることがなお好ましく、１５％以上であることが特に好ましい。
【００１９】
なお、ＳｉＯ２の含有量は５５％以下であることが好ましく、５３％以下であることがより好ましく、５１％以下であることがさらに好ましく、５０％以下であることがなお好ましく、４７％以下であることがより一層好ましく、４５％以下であることが特に好ましい。なお、下限については特に制限されないが、５％以上であることが好ましく、７％以上であることがより好ましく、１０％以上であることがさらに好ましく、１２％以上であることがなお好ましく、１５％以上であることが特に好ましい。
【００２０】
Ｌｉ２ＯとＮａ２Ｏはいずれも、初回充電時に酸化物マトリックス中にＬｉイオンやＮａイオンを吸収させにくくさせ、かつＬｉイオンおよびＮａイオン伝導性を向上させる成分であり、その含有量の合計は４〜４０％である。Ｌｉ２ＯとＮａ２Ｏの含有量の合計は４．５〜３９％であることが好ましく、５〜３８％であることがより好ましく、５．５〜３７％であることがさらに好ましく、６〜３６％であることがなお好ましく、６．５〜３５％であることが特に好ましい。Ｌｉ２ＯとＮａ２Ｏの含有量の合計が少なすぎると、初回充電時に、ＬｉイオンやＮａイオンが酸化物マトリックス中に吸収されやすくなり、初回充放電効率が低下する傾向がある。一方、Ｌｉ２ＯとＮａ２Ｏの含有量の合計が多すぎると、Ｌｉ２ＯまたはＮａ２Ｏと、Ｐ２Ｏ５またはＳｉＯ２とからなる異種結晶（例えばＬｉ３ＰＯ４、Ｌｉ４ＳｉＯ４）が多量に形成され、サイクル特性が低下しやすくなる。Ｌｉ２ＯおよびＮａ２Ｏは、それぞれ単独で含有されていてもよい。
【００２１】
なお、蓄電デバイスにおける充放電時に、正極から電解質を通って吸蔵もしくは放出されるイオンがＬｉイオンである場合は、Ｌｉ２Ｏを含有することが好ましく、Ｎａイオンである場合は、Ｎａ２Ｏを含有することが好ましい。
【００２２】
Ｂ２Ｏ３は酸化物マトリックス成分であり、充放電時のＬｉイオンやＮａイオンの吸蔵および放出に伴うＳｎ成分の体積変化を緩和し、サイクル特性を向上させる作用があり、それらの含有量は０〜６％である。Ｂ２Ｏ３の含有量は０〜５％であることが好ましく、０〜３％であることが特に好ましい。Ｂ２Ｏ３の含有量が多すぎると、酸化物マトリックス中に吸収されるＬｉイオンの量が増加するため、リチウムイオン電池の初回充放電効率が低下する傾向がある。
【００２３】
ＳｎＯ／Ｐ２Ｏ５の値は、モル比で、０．８〜１９であることが好ましく、１〜１８であることがより好ましく、１．２〜１７であることが特に好ましい。ＳｎＯ／Ｐ２Ｏ５の値が小さすぎると、初回充放電効率が低下する傾向にある。一方、ＳｎＯ／Ｐ２Ｏ５の値が１９より大きいと、充放電時のＬｉイオンやＮａイオンの吸蔵および放出に伴うＳｎ成分の体積変化を緩和できず構造劣化を起こすため、サイクル特性が低下しやすくなる。
【００２４】
また、本発明の効果を損なわない範囲で、上記成分に加えてさらに種々の成分を添加することができる。このような成分としては、例えば、ＭｎＯ、ＣｕＯ、ＺｎＯ、ＭｇＯ、ＣａＯ、Ａｌ２Ｏ３などが挙げられる。上記成分の含有量の合計は０〜２５％であることが好ましく、０〜２３％であることがより好ましく、０〜２１％であることがさらに好ましく、０．１〜２０％であることが特に好ましい。
【００２５】
本発明の蓄電デバイス用負極活物質は、非晶質相を含有することが好ましい。ここで、「非晶質相を含有する」とは、後述の粉末Ｘ線回折測定において、ブロードな回折線（非晶質ハロー）が検出されるものを指す。非晶質相を含有することにより、酸化物マトリックスのＬｉイオンおよびＮａイオン伝導性を向上させることが可能となる。結晶化度が小さい（非晶質相の割合が大きい）ほど、充放電時のＳｎ成分の体積変化を緩和できるため、サイクル特性が向上する傾向がある。具体的には、結晶化度が９５％以下であることが好ましく、８０％以下であることがより好ましく、７０％以下であることがさらに好ましく、５０％以下であることがなお好ましく、４０％以下であることがより一層好ましく、２０％以下であることが特に好ましい。また、負極活物質は実質的に非晶質からなることが好ましい。ここで、「実質的に非晶質からなる」とは、結晶化度が１％以下であることを指し、後述の粉末Ｘ線回折測定において、結晶性回折線が検出されないものをいう。
【００２６】
なお、結晶化度は、ＣｕＫα線を用いた粉末Ｘ線回折測定によって得られる２θ値で１０〜６０°の回折線プロファイル、結晶性回折線と非晶質ハローとにピーク分離することで求められる。具体的には、回折線プロファイルからバックグラウンドを差し引いて得られた全散乱曲線から、１０〜４５°におけるブロードな回折線（非晶質ハロー）をピーク分離して求めた積分強度をＩａ、１０〜６０°において検出される各結晶性回折線をピーク分離して求めた積分強度の総和をＩｃとした場合、結晶化度Ｘｃは次式から求められる。
【００２７】
Ｘｃ＝［Ｉｃ／（Ｉｃ＋Ｉａ）］×１００（％）
【００２８】
本発明の蓄電デバイス用負極活物質の形状は特に限定されないが、粉末状であることが好ましい。粉末状であることにより、この負極活物質を用いて作製された蓄電デバイスにおいて、負極活物質と電解質との接触面積が大きくなり、活物質と電解質との間におけるＬｉイオンおよびＮａイオンの伝導性が向上するため、負極活物質の単位質量当たりの放電容量を大きくし、急速充放電特性を高めることが可能となる。
【００２９】
本発明の蓄電デバイス用負極活物質が粉末状である場合、平均粒子径は０．１〜２０μｍであることが好ましく、０．２〜１５μｍであることがより好ましく、０．３〜１０μｍであることがさらに好ましく、０．５〜５μｍであることが特に好ましい。最大粒子径は１５０μｍ以下であることが好ましく、１００μｍ以下であることがより好ましく、７５μｍ以下であることがさらに好ましく、５５μｍ以下であることが特に好ましい。平均粒子径や最大粒子径が大きすぎると、充放電した際にＬｉイオンやＮａイオンの吸蔵および放出に伴う負極活物質の体積変化を緩和できず、集電体から剥れやすくなり、サイクル特性が低下する傾向がある。一方、平均粒子径が小さすぎると、ペースト化した際に粉末の分散状態に劣り、均一な電極を製造することが困難になる傾向がある。
【００３０】
ここで、平均粒子径と最大粒子径は、それぞれ一次粒子のメジアン径でＤ５０（５０％体積累積径）とＤ９０（９０％体積累積径）を示し、レーザー回折式粒度分布測定装置により測定された値をいう。
【００３１】
本発明の蓄電デバイス用負極活物質は、例えば原料粉末を加熱溶融してガラス化することにより製造される。Ｓｎを含む酸化物材料は、溶融条件によってＳｎ原子の酸化状態が変化しやすく、大気中で溶融した場合、望まないＳｎＯ２やＳｎＰ２Ｏ７等の結晶がガラス融液表面やガラス融液中に形成されやすい。その結果、負極活物質の初回充放電効率およびサイクル特性が低下しやすくなる。そこで、還元雰囲気または不活性雰囲気中で溶融を行うことで、酸化物材料中のＳｎイオンの価数の増加を抑制し、望まない結晶の形成を抑制でき、初回充放電効率およびサイクル特性に優れた蓄電デバイスを得ることが可能となる。
【００３２】
還元雰囲気で溶融するには、溶融槽中へ還元性ガスを供給することが好ましい。還元性ガスとしては、体積％で、Ｎ２  ９０〜９９．５％およびＨ２  ０．５〜１０％を含有する混合気体を用いることが好ましく、Ｎ２  ９２〜９９％およびＨ２  １〜８％を含有する混合気体を用いることがより好ましい。
【００３３】
不活性雰囲気で溶融する場合は、溶融槽中へ不活性ガスを供給することが好ましい。不活性ガスとしては、窒素、アルゴン、ヘリウムのいずれかを用いることが好ましい。
【００３４】
還元性ガスまたは不活性ガスは、溶融槽において溶融ガラスの上部雰囲気に供給してもよいし、バブリングノズルから溶融ガラス中に直接供給してもよく、両手法を同時に行ってもよい。
【００３５】
また、上記負極活物質の製造方法において、出発原料粉末に複合酸化物を使用することにより、失透異物が少なく均質性に優れた負極活物質が得られやすくなる。当該負極活物質を用いれば、放電容量が安定した蓄電デバイスが得られやすくなる。このような複合酸化物としては、ピロリン酸第一錫（Ｓｎ２Ｐ２Ｏ７）、第三リン酸リチウム（Ｌｉ３ＰＯ４）等が挙げられる。
【００３６】
さらに本発明の蓄電デバイス用負極材料の製造方法において、原料粉末に金属粉末または炭素粉末が含まれていることが好ましい。これにより、負極材料中のＳｎ原子を還元状態にシフトすることができる。結果として、負極材料中のＳｎ価数が小さくなり、蓄電デバイスの初回充電効率を向上させることが可能となる。
【００３７】
前記金属粉末は、Ｓｎ、Ａｌ、Ｓｉ、Ｔｉから選ばれる少なくとも一種を含有することが好ましく、Ｓｎ、Ａｌ、Ｓｉから選ばれる少なくとも一種を含有することがより好ましい。
【００３８】
本発明の蓄電デバイス用負極活物質において、所定サイズの粉末を得るためには、一般的な粉砕機や分級機が用いられる。例えば、乳鉢、ボールミル、振動ボールミル、衛星ボールミル、遊星ボールミル、ジェットミル、篩、遠心分離、空気分級などが用いられる。
【００３９】
本発明の蓄電デバイス用負極活物質に対し、結着剤や導電助剤を添加することにより蓄電デバイス用負極材料が得られる。
【００４０】
結着剤としては、カルボキシメチルセルロース、ヒドロキシプロピルメチルセルロース、ヒドロキシプロピルセルロース、ヒドロキシエチルセルロース、エチルセルロース、ヒドロキシメチルセルロースなどのセルロース誘導体またはポリビニルアルコール等の水溶性高分子；熱硬化性ポリイミド、フェノール樹脂、エポキシ樹脂、ユリア樹脂、メラミン樹脂、不飽和ポリエステル樹脂、ポリウレタン等の熱硬化性樹脂；ポリフッ化ビニリデンなどが挙げられる。
【００４１】
導電助剤としては、アセチレンブラックやケッチェンブラック等の高導電性カーボンブラック、グラファイト等のカーボン粉末、炭素繊維などが挙げられる。
【００４２】
蓄電デバイス用負極材料を、集電体としての役割を果たす金属箔等の表面に塗布することで蓄電デバイス用負極として用いることができる。
【００４３】
以上、主にリチウムイオン二次電池またはナトリウムイオン二次電池に用いられる負極活物質について説明してきたが、本発明の負極活物質はこれに限定されるものではなく、他の非水系二次電池や、さらには、リチウムイオン二次電池またはナトリウムイオン二次電池に用いられる負極活物質と非水系電気二重層キャパシタ用の正極材料とを組み合わせたハイブリットキャパシタ等にも適用できる。
【００４４】
ハイブリットキャパシタであるリチウムイオンキャパシタおよびナトリウムイオンキャパシタは、正極と負極の充放電原理が異なる非対称キャパシタの１種である。リチウムイオンキャパシタは、リチウムイオン二次電池用の負極と電気二重層キャパシタ用の正極を組み合わせた構造を有している。ナトリウムイオンキャパシタは、ナトリウムイオン二次電池用の負極と電気二重層キャパシタ用の正極を組み合わせた構造を有している。ここで、正極は表面に電気二重層を形成し、物理的な作用（静電気作用）を利用して充放電するのに対し、負極は既述のリチウムイオン二次電池またはナトリウムイオン二次電池と同様にリチウムイオンまたはナトリウムイオンの化学反応（吸蔵および放出）により充放電する。
【００４５】
リチウムイオンキャパシタおよびナトリウムイオンキャパシタの正極には、活性炭、ポリアセン、メソフェーズカーボンなどの高比表面積の炭素質粉末などからなる正極活物質が用いられる。一方、負極には、本発明の負極活物質を用いることができる。
【００４６】
なお、本発明の蓄電デバイス用負極活物質を用いた蓄電デバイスを充放電した後は、当該蓄電デバイス用負極活物質はリチウム酸化物、ナトリウム酸化物、Ｓｎ−Ｌｉ合金、Ｓｎ−Ｎａ合金または金属スズを含有する場合がある。
【実施例】
【００４７】
以下、本発明の蓄電デバイス用負極活物質の一例として、非水二次電池の用途に適用した実施例について説明するが、本発明はこれらの実施例に限定されるものではない。
【００４８】
（１）負極活物質の作製
表１〜３に示す実施例１〜１３および比較例１〜７の組成となるように、原料として各種酸化物、燐酸塩原料、炭酸塩原料、金属粉末または炭素粉末、等を用いて原料粉末を調製した。原料粉末を石英ルツボに投入し、電気炉を用いて窒素雰囲気にて１２５０℃、６０分間の溶融を行い、ガラス化した。
【００４９】
次いで、溶融ガラスを一対の回転ローラー間に流し出し、急冷しながら成形し、厚み０．１〜２ｍｍのフィルム状のガラスを得た。このフィルム状ガラスをボールミルで粉砕した後、目開き２０μｍの篩に通過させ、平均粒子径３μｍのガラス粉末（負極活物質）を得た。
【００５０】
得られたガラス粉末について粉末Ｘ線回折測定することにより構造を同定した。結果を表１〜３に示す。実施例１〜１３のガラス粉末は、結晶化度が１０％以下であり、特に実施例１〜６および８〜１３のガラス粉末は非晶質であり、結晶は検出されなかった。また、比較例１〜４、６および７のガラス粉末は非晶質であり、比較例５のガラス粉末は、結晶化度が４８％であった。
【００５１】
（２）リチウムイオン二次電池用負極の作製
得られたガラス粉末に対し、導電助剤として導電性カーボンブラック（ＳｕｐｅｒＣ６５、Ｔｉｍｃａｌ社製）、結着剤としてポリフッ化ビニリデンを、ガラス粉末：導電助剤：結着剤＝８０：５：１５（質量比）となるように秤量し、Ｎ−メチルピロリドン（ＮＭＰ）に分散した後、自転・公転ミキサーで十分に撹拌してスラリー化した。次に、隙間７５μｍのドクターブレードを用いて、得られたスラリーを負極集電体である厚さ２０μｍの銅箔上にコートし、７０℃の乾燥機で真空乾燥後、一対の回転ローラー間に通してプレスすることにより電極シートを得た。この電極シートを電極打ち抜き機で直径１１ｍｍに打ち抜き、温度１６０℃にて８時間、減圧下で乾燥させて円形の負極を得た。
【００５２】
（３）試験電池（リチウムイオン二次電池）の作製
次に得られた負極を、銅箔面を下に向けてコインセルの下蓋に載置し、その上に７０℃で８時間減圧乾燥した直径１６ｍｍのポリプロピレン多孔質膜（セルガード＃２４００、ヘキストセラニーズ社製）からなるセパレータ、および対極である金属リチウムを積層し、試験電池を作製した。電解液としては、１Ｍ  ＬｉＰＦ６溶液／ＥＣ：ＤＥＣ＝１：１（ＥＣ＝エチレンカーボネート、ＤＥＣ＝ジエチルカーボネート）を用いた。なお試験電池の組み立ては露点温度−４０℃以下の環境で行った。
【００５３】
（４）充放電試験
上記試験電池に対し、３０℃で開回路電圧から０ＶまでＣＣ（定電流）充電（負極活物質へのリチウムイオン吸蔵）を行い、単位質量の負極活物質へ充電された電気量（初回充電容量）を求めた。次に、０Ｖから１ＶまでＣＣ放電（負極活物質からのリチウムイオン放出）させ、単位質量の負極活物質から放電された電気量（初回放電容量）を求めた。Ｃレートは０．５Ｃとした。なお、放電容量維持率は初回放電容量と１００サイクル目の放電容量の割合をいう。
【００５４】
【表１】
2014187005.tif 000002
【００５５】
【表２】
2014187005.tif 000003
【００５６】
【表３】
2014187005.tif 000004
【００５７】
表１および２に示すように、実施例１〜１３の初回放電容量は４３０ｍＡｈ／ｇ以上、放電容量維持率は７６％以上、初回充放電効率は５４％以上と、高い容量密度と優れたサイクル特性を有した上で、初回充放電効率に優れていた。一方、表３に示すように、比較例１〜４、６および７は、Ｌｉ２ＯおよびＮａ２Ｏの含有量の合量が少なかったため、初回充放電効率が５３％以下と低かった。さらに、比較例２は、Ｂ２Ｏ３含有量が多すぎたため、比較例３は、Ｂ２Ｏ３とＳｎＯの含有量が多すぎたため、放電容量維持率は６８％以下と低かった。また、比較例５は、Ｌｉ２Ｏ含有量が多すぎたため、異種結晶が析出し、初回放電容量は３８９ｍＡｈ／ｇ、放電容量維持率は６６％と低かった。
【００５８】
（５）ナトリウムイオン二次電池用負極の作製
表１〜３に示す実施例１〜１３および比較例１、２、４、６および７のガラス粉末に対し、結着剤として熱硬化性ポリイミド樹脂（Ｄｒｅａｍｂｏｎｄ、ＩＳＴ社製）、導電助剤として物質名ＳｕｐｅｒＣ６５（Ｔｉｍｃａｌ社製）を、ガラス粉末：結着剤：導電助剤＝８０：１５：５（質量比）となるように秤量し、これらをＮ−メチルピロリドン（ＮＭＰ）に分散した後、自転・公転ミキサーで十分に撹拌してスラリー化した。次に、隙間１００μｍのドクターブレードを用いて、負極集電体である厚さ２０μｍの銅箔上に、得られたスラリーをコートし、乾燥機にて７０℃で減圧乾燥後、一対の回転ローラー間に通してプレスすることにより電極シートを得た。電極シートを電極打ち抜き機で直径１１ｍｍに打ち抜き、減圧しながら３００℃で３時間乾燥させて円形の負極を得た。
【００５９】
（６）試験電池（ナトリウムイオン二次電池）の作製
次に、得られた負極を、銅箔面を下に向けてコインセルの下蓋に載置し、その上に７０℃で８時間減圧乾燥した直径１６ｍｍのポリプロピレン多孔質膜からなるセパレータ、および、対極である金属ナトリウムを積層し、試験電池を作製した。電解液としては、１Ｍ  ＮａＰＦ６溶液／ＥＣ：ＤＥＣ＝１：１を用いた。なお試験電池の組み立ては露点温度−７０℃以下の環境で行った。
【００６０】
（７）充放電試験
上記試験電池に対し、３０℃で開回路電圧から０．０１ＶまでＣＣ（定電流）充電（負極活物質へのナトリウムイオン吸蔵）を行い、単位質量の負極活物質へ充電された電気量（初回充電容量）を求めた。次に、０．０１Ｖから１ＶまでＣＣ放電（負極活物質からのナトリウムイオン放出）させ、単位質量の負極活物質から放電された電気量（初回放電容量）を求めた。Ｃレートは０．１Ｃとした。表４〜６に、充放電特性の結果を示す。なお、放電容量維持率は、初回放電容量に対する５０サイクル目の放電容量の割合をいう。
【００６１】
【表４】
2014187005.tif 000005
【００６２】
【表５】
2014187005.tif 000006
【００６３】
【表６】
2014187005.tif 000007
【００６４】
表４および５に示すように、実施例１〜１３の初回放電容量は２５１ｍＡｈ／ｇ以上、放電容量維持率は５２％以上、初回充放電効率は５９％以上と、高い容量密度と優れたサイクル特性を有した上で、初回充放電効率に優れていた。一方、表６に示すように、比較例１、２、４、６および７は、Ｌｉ２ＯおよびＮａ２Ｏの含有量の合量が少なかったため、初回充放電効率が５６％以下と低かった。
【産業上の利用可能性】
【００６５】
本発明の蓄電デバイス用負極活物質は、携帯型電子機器、電気自動車、電気工具、バックアップ用非常電源等に用いられる蓄電デバイス用負極活物質として好適である。